СПЕЧЕННЫЙ СПЛАВ НА ОСНОВЕ ЖЕЛЕЗА
SINTERED ALLOY ON BASIS OF IRON

Изобретение относится к области металлургии, а именно к составам спеченных сплавов на основе железа, которые могут быть использованы для изготовления уплотнительных колец.
Известен спеченный сплав на основе железа, содержащий, мас.%: медь 10,0-40,0; никель 0,1-15,0; железо - остальное [1].
Задачей изобретения является повышение пластичности сплава.
Технический результат достигается тем, что спеченный сплав на основе железа, включающий медь и никель, дополнительно содержит серебро, стронций и кобальт, при следующем соотношении компонентов, мас.%: медь 20,0-22,0; никель 18,0-20,0; серебро 0,16-0,2; стронций 0,005-0,01; кобальт 4,8-5,4; железо - остальное.
В таблице приведены составы сплава.
Компоненты
Состав, мас.%:
1
2
3
Медь
20,0
21,0
22,0
Никель
22,0
20,0
18,0
Серебро
0,16
0,18
0,2
Стронций
0,01
0,008
0,005
Кобальт
5,4
5,1
4,8
Железо
остальное
остальное
остальное
Пластическая деформация, %
18-20
18-20
18-20
В составе сплава компоненты проявляют себя следующим образом. Медь в незначительном количестве растворяется в железе. Основная ее часть агрегируется в небольшие группы, между которыми расположено железо. Никель и кобальт образуют твердые растворы, благоприятно влияют на выравнивание механических свойств изделий. Серебро способствует измельчению структурных составляющих сплава. Стронций уменьшает количество газовых включений.
2
Сплав получают методом порошковой металлургии путем прессования под давлением 5 т/см смеси порошков компонентов в изделия необходимой формы и последующего спекания при температуре 1200-1220°С в течение 5-6 ч в вакууме.
Источник информации
1. JP 2001-295004, С22С 38/00, С22С 38/58, 2001.